본 발명 에서 사용 하 는 아크릴 계 블록 공중 합체 ( B ) 의 제조 방법 으로 는 , 각 블록 을 구성 하 는 모노머 를 리빙 중합 하 는 방법 이 사용 된다 . 이 와 같 은 리빙 중합 의 수법 으로 는 , 예 를 들 어 , 유기 알칼리 금속 화합물 을 중합 개시제 로 하 고 , 알칼리 금속 또는 알칼리 토금속 의 염 등 의 광 산염 존재 하 에서 아니 온 중합 하 는 방법 ( 일본 특허 공보 평 7 - 25859 호 참조 ) , 유기 알칼리 금속 화합물 을 중합 개시제 로 하 고 , 유기 알루미늄 화합물 의 존재 하 에서 아니 온 중합 하 는 방법 ( 일본 공개 특허 공보 평 11 - 335432 호 참조 ) , 유기 희토류 금속 착체 를 중합 개시제 로 하 여 중합 하 는 방법 ( 일본 공개 특허 공보 평 6 - 93060 호 참조 ) , - 할로겐화 에스테르 화합물 을 개시제 로 하 여 구리 화합물 의 존재 하 라디칼 중합 하 는 방법 ( 마크 로 몰레큘러 케미 칼 피직스 ( Macromol . Chem . Phys . ) 201 권 , 1108 ～ 1114 페이지 ( 2000 년 ) ) 등 을 들 수 있 다 . 또 , 다가 라디칼 중합 개시제 나 다가 라디칼 연쇄 이동제 를 사용 하 여 , 각 블록 을 구성 하 는 모노머 를 중합 시키 고 , 아크릴 계 블록 공중 합체 ( B ) 를 함유 하 는 혼합물 로서 제조 하 는 방법 등 도 들 수 있 다 . 이 들 방법 중 , 블록 공중 합체 가 고 순도 로 얻 어 지 고 , 또 분자량 분포 가 좁 은 , 즉 중합체 조성물 의 도장 성 , 내유성 을 저하 시키 는 요인 이 되 는 올리고머 나 , 유연 성 을 저하 시키 는 요인 이 되 는 고 분자량 체 를 함유 하 지 않 는 점 에서 , 유기 알칼리 금속 화합물 을 중합 개시제 로 하 고 , 유기 알루미늄 화합물 의 존재 하 에서 , 아니 온 중합 하 는 방법 이 바람직 하 다 . 그 유기 알루미늄 화합물 의 대표 적 인 예 로 는 , 이소부 틸 비스 ( 2 , 6 - 디 - t - 부틸 - 4 - 메틸 페녹 시 ) 알루미늄 , 이소부 틸 비스 ( 2 , 6 - 디 - t - 부틸 페녹 시 ) 알루미늄 , 이소부 틸 비스 [ 2 , 2 '- 메틸렌 비스 ( 4 - 메틸 - 6 - t - 부틸 페녹 시 ) ] 알루미늄 , n - 옥 틸 비스 ( 2 , 6 - 디 - t - 부틸 - 4 - 메틸 페녹 시 ) 알루미늄 , n - 옥 틸 비스 ( 2 , 6 - 디 - t - 부틸 페녹 시 ) 알루미늄 , n - 옥 틸 비스 [ 2 , 2 '- 메틸렌 비 스 ( 4 - 메틸 - 6 - t - 부틸 페녹 시 ) ] 알루미늄 , 트리스 ( 2 , 6 - 디 - t - 부틸 - 4 - 메틸 페녹 시 ) 알루미늄 , 트리스 ( 2 , 6 - 디페닐 페녹 시 ) 알루미늄 등 을 들 수 있 다 . 이 중 에서 도 , 이소부 틸 비스 ( 2 , 6 - 디 - t - 부틸 - 4 - 메틸 페녹 시 ) 알루미늄 , 이소부 틸 비스 ( 2 , 6 - 디 - t - 부틸 페녹 시 ) 알루미늄 , n - 옥 틸 비스 ( 2 , 6 - 디 - t - 부틸 - 4 - 메틸 페녹 시 ) 알루미늄 또는 n - 옥 틸 비스 ( 2 , 6 - 디 - t - 부틸 페녹 시 ) 알루미늄 이 중합 활성 , 블록 효율 등 의 관점 에서 특히 바람직 하 다 .